(57)【要約】【課題】帯電防止性に優れるとともに、ハードコート層等の機能層との接着性にも優れた帯電防止易接着ポリエステルを提供すること。【解決手段】ポリエステルフィルムの少なくとも片面に、ガラス転移点が４０〜１００℃のポリエステル樹脂、架橋剤および帯電防止剤を含む塗布層を有する光学用帯電防止易接着性ポリエステルフィルムであって、該帯電防止剤がアルキルジフェニルエーテルジスルホン酸塩であり、その含有量が該塗布層質量を基準として４〜９質量％である帯電防止易接着性ポリエステルフィルムにより達成される。【選択図】なし【特許請求の範囲】
【請求項１】
ポリエステルフィルムの少なくとも片面に、ガラス転移点が４０〜１００℃のポリエステル樹脂、架橋剤および帯電防止剤を含む塗布層を有する光学用帯電防止易接着性ポリエステルフィルムであって、該帯電防止剤がアルキルジフェニルエーテルジスルホン酸塩であり、その含有量が該塗布層質量を基準として４〜９質量％である帯電防止易接着性ポリエステルフィルム。
【請求項２】
該架橋剤が、エポキシ化合物、オキサゾリン化合物、メラミン化合物、イソシアネート化合物、カップリング剤からなる群から選ばれる少なくとも一種である請求項１に記載の帯電防止易接着性ポリエステルフィルム。
【請求項３】
該塗布層質量を基準として、該ポリエステル樹脂の含有量が５０〜９５質量％であり、該架橋剤の含有量が１〜４０質量％である請求項１または２に記載の帯電防止易接着性ポリエステルフィルム。
【請求項４】
ハードコート用基材フィルムとして用いられる、請求項１〜３のいずれか１項に記載の帯電防止易接着性ポリエステルフィルム。
【発明の詳細な説明】
【技術分野】
【０００１】
本発明は、帯電防止性および接着性の改善された帯電防止易接着性ポリエステルフィルムに関するものである。さらに詳しくは、例えば、タッチパネル、液晶表示板（ＬＣＤ）、テレビやコンピューターのブラウン管（ＣＲＴ）、プラズマディスプレイ（ＰＤＰ）、有機エレクトロルミネッセンス（有機ＥＬ）等の表示画面の前面に装着される光学用ハードコートフィルムとして好適な、ハードコート層との密着性に優れると同時に、帯電防止性に優れているので静電気に由来する種々の問題発生を抑制することができる帯電防止易接着性ポリエステルフィルムに関するものである。
【背景技術】
【０００２】
タッチパネル、コンピューター、液晶表示装置等のディスプレイ、装飾材等の前面には、透明なハードコート層を積層させたハードコートフィルムが使用されている。また、該フィルムの基材フィルムとしては、透明な二軸配向ポリエステルフィルムが一般的に用いられ、基材のポリエステルフィルムとハードコート層との密着性を向上させるために、これらの中間層として易接着性を有する塗布層が設けられている場合が多い（例えば、特許文献１〜３）。
しかし、近年かかる用途、特に光学用途では、埃巻込みに起因する透明性の低下等を抑制するために帯電防止性を具備した易接着性ポリエステルフィルムが求められ、さらなる改善が望まれている。
【０００３】
一方、易接着性ポリエステルフィルムに帯電防止性を付与する方法としては、例えばスルホン酸塩基を有する帯電防止剤を易接着性塗布層に添加する方法が提案されている（例えば、特許文献４，５）。しかし、これらのフィルムは、特にハードコートフィルム用途には接着性において不十分なものであった。
さらに、本発明者らの研究によれば、前記特許文献４，５に記載の帯電防止剤を、前記特許文献１〜３に記載の易接着性塗布層に添加しても、優れた帯電防止性と優れた接着性とを兼備する易接着性フィルムは得られないことが判明した。
【先行技術文献】
【特許文献】
【０００４】
【特許文献１】特開２００３−４９０１１号公報
【特許文献２】特開２００４−２５８１７４号公報
【特許文献３】特開２０１１−５８５４号公報
【特許文献４】特開昭６０−１４１５２５号公報
【特許文献５】特開平５−３２０３９１号公報
【発明の概要】
【発明が解決しようとする課題】
【０００５】
本発明は、上記背景技術に鑑みなされたもので、その目的は、帯電防止性に優れるとともに、ハードコート層をはじめとする機能層との接着性にも優れた帯電防止易接着性ポリエステルを提供することにある。
【課題を解決するための手段】
【０００６】
本発明者等は、かかる課題を解決するために鋭意検討した結果、ポリエステル樹脂および架橋剤を含有する塗布層に、特定の帯電防止剤を特定量含有させれば、優れた帯電防止性と接着性とを兼備させ得ることを見出し、本発明を完成するに至った。
【０００７】
かくして本発明によれば、
「１．ポリエステルフィルムの少なくとも片面に、ガラス転移点が４０〜１００℃のポリエステル樹脂、架橋剤および帯電防止剤を含む塗布層を有する光学用帯電防止易接着性ポリエステルフィルムであって、該帯電防止剤がアルキルジフェニルエーテルジスルホン酸塩であり、その含有量が該塗布層質量を基準として４〜９質量％である帯電防止易接着性ポリエステルフィルム。
２．該架橋剤が、エポキシ化合物、オキサゾリン化合物、メラミン化合物、イソシアネート化合物、カップリング剤からなる群から選ばれる少なくとも一種である上記１に記載の帯電防止易接着性ポリエステルフィルム。
３．該塗布層質量を基準として、該ポリエステル樹脂の含有量が５０〜９５質量％であり、該架橋剤の含有量が１〜４０質量％である上記１または２に記載の帯電防止易接着性ポリエステルフィルム。
４．ハードコート用基材フィルムとして用いられる、上記１〜３のいずれかに記載の帯電防止易接着性ポリエステルフィルム。」
が提供される。
【発明の効果】
【０００８】
本発明によれば、優れた帯電防止性を有することで埃巻込み等の帯電による不都合を抑制することができ、かつ、この上に設けられるハードコート層などの各種機能層との接着性にも優れた帯電防止易接着性ポリエステルフィルムを提供することができる。このフィルムは、特にハードコートフィルムの基材フィルムとして好適に用いることができる。
【発明を実施するための形態】
【０００９】
以下、本発明について詳細に説明する。
＜ポリエステルフィルム＞
本発明においてポリエステルフィルムを構成するポリエステルは、芳香族二塩基酸またはそのエステル形成性誘導体とジオールまたはそのエステル形成性誘導体とから合成される線状飽和ポリエステルである。かかるポリエステルの具体例として、ポリエチレンテレフタレート、ポリブチレンテレフタレート、ポリ（１，４−シクロヘキシレンジメチレンテレフタレ−ト）、ポリエチレン−２，６−ナフタレート等を例示することができ、これらの共重合体またはこれと少割合の他樹脂とのブレンド物等であってもよい。これらのうち、ポリエチレンテレフタレート、ポリエチレン−２，６−ナフタレートが力学的物性や光学物性等のバランスが良いので特に好ましい。
【００１０】
これらのポリエステルには、必要に応じてフィラーを含有させることができる。かかるフィラーとしては、例えばフィルムの滑り性付与剤として公知のもの、具体的には、炭酸カルシウム、酸化カルシウム、酸化チタン、酸化アルミニウム、カオリン、酸化珪素、酸化亜鉛、カーボンブラック、炭化珪素、酸化錫、架橋アクリル樹脂粒子、架橋ポリスチレン樹脂粒子、メラミン樹脂粒子、架橋シリコーン樹脂粒子等を挙げることができる。さらにポリエステル中には、着色剤、帯電防止剤、酸化防止剤、有機滑剤、触媒等も適宜添加することができる。
【００１１】
本発明に用いるポリエステルフィルムは、例えば上記のポリエステルをフィルム状に溶融押出し、キャスティングドラムで冷却固化させて未延伸フィルムとし、この未延伸フィルムをＴｇ〜（Ｔｇ＋６０）℃で長手方向に１回もしくは２回以上合計の倍率が３倍〜６倍になるよう延伸し、その後Ｔｇ〜（Ｔｇ＋６０）℃で幅方向に倍率が３〜５倍になるように延伸し、必要に応じて更に１８０〜２３０℃で１〜６０秒間熱処理を行い、熱処理温度より１０〜２０℃低い温度で幅方向に０〜２０％収縮させながら再熱処理を行うことにより得ることができる。
本発明に使用するポリエステルフィルムの厚みは、使用する場合の必要な強度を得るために２５〜３００μｍであることが好ましく、特に５０〜２５０μｍであることが好ましい。
【００１２】
＜塗布層＞
（ポリエステル樹脂）
本発明において、塗布層の構成成分に用いるポリエステル樹脂は、以下に示すような多塩基酸またはそのエステル形成誘導体とポリオールまたはそのエステル形成誘導体からなり、ガラス転移点が４０〜１００℃のものである。このガラス転移点は６０〜９０℃、特に７５〜９０℃であることがより好ましい。ガラス転移点がかかる範囲にあることで、塗布層とポリエステルフィルムとの密着性が高まり、結果としてハードコート層等の機能層との接着性に優れたものになる。ポリエステル樹脂のガラス転移点が４０℃未満であると、フィルム同士のブロッキングが発生する場合があり、他方１００℃を超えると、接着性に係る問題のほか、塗布層が脆くなってスクラッチ傷が入り易くなる。
【００１３】
ポリエステル樹脂の多塩基酸成分としては、例えばテレフタル酸、イソフタル酸、フタル酸、無水フタル酸、２、６−ナフタレンジカルボン酸、１、４−シクロヘキサンジカルボン酸、アジピン酸、セバシン酸、トリメリット酸、ピロメリット酸、ダイマー酸、５−ナトリウムスルホイソフタル酸等を挙げることができるがこれらに限定されるものではない。ポリエステル樹脂は、これら酸成分が２種以上の共重合ポリエステルであることが好ましい。なお、ポリエステル樹脂には若干量であればマレイン酸、イタコン酸等の不飽和多塩基酸成分が、あるいはｐ−ヒドロキシ安息香酸等の如きヒドロキシカルボン酸成分が含まれていてもよい。
【００１４】
ポリエステル樹脂のポリオール成分としては、例えばエチレングリコール、１、４−ブタンジオール、ジエチレングリコール、ジプロピレングリコール、１、６−ヘキサンジオール、１、４−シクロヘキサンジメタノール、キシリレングリコール、ジメチロールプロパン等や、ポリ（エチレンオキシド）グリコール、ポリ（テトラメチレンオキシド）グリコール等を挙げることができるがこれらに限定されるものではない。
【００１５】
（帯電防止剤）
本発明において、塗布層の構成成分として用いる帯電防止剤は、アルキルジフェニルエーテルジスルホン酸塩であり、アルキル基は炭素数が２〜２０であること、特に８〜１４であることが好ましく、対カチオンとしては、ナトリウム、カリウム、リチウム等が挙げられ、中でもナトリウムが好ましい。具体的には、ラウリルジフェニルエーテルジスルホン酸ナトリウム、オクチルジフェニルエーテルジスルホン酸ナトリウムなどを挙げることができる。また、該スルホン酸塩の含有量は、塗布層の質量を基準として４〜９質量％、好ましくは４〜７質量％とする必要がある。
【００１６】
本発明においては、塗布層に上記構造の帯電防止剤を上記量含有させることによって、優れた帯電防止性を有しながら、ハードコート層等との接着性に優れたフィルムを得ることができる。帯電防止剤の含有量が、少なすぎると帯電防止性が不十分となり、逆に多すぎると接着性が不十分となる。また、帯電防止剤が上記構造のものではないと、帯電防止性と接着性とを同時に満足させることはできない。
【００１７】
（架橋剤）
本発明において、塗布層の構成成分として用いる架橋剤は、エポキシ化合物、オキサゾリン化合物、メラミン化合物、イソシアネート化合物およびカップリング剤からなる群から選ばれる少なくとも一種であることが好ましい。より好ましくは塗液のポットライフの制御しやすさからエポキシ化合物、オキサゾリン化合物である。
【００１８】
エポキシ化合物は、３官能以上のポリエポキシ化合物であってもジエポキシ化合物であってもよく、また、モノエポキシ化合物を併用してもよい。好ましく用いられるエポキシ化合物としては、グリシジルエーテル化合物、グリシジルアミン化合物等を挙げることができる。具体的には、グリシジルエーテル化合物としては、ポリエポキシ化合物では、ソルビトールポリグリシジルエーテル、ポリグリセロールポリグリシジルエーテル、ペンタエリスリトールポリグリシジルエーテル、ジグリセロールポリグリシジルエーテル、トリス（２−ヒドロキシエチル）イソシアヌレートトリグリシジルエーテル、グリセロールポリグリシジルエーテル、トリメチロールプロパンポリグリシジルエーテル等を挙げることができ、ジエポキシ化合物では、ネオペンチルグリコールジグリシジルエーテル、１，６−ヘキサンジオールジグリシジルエーテル、レゾルシンジグリシジルエーテル、エチレングリコールジグリシジルエーテル、ポリエチレングリコールジグリシジルエーテル、プロピレングリコールジグリシジルエーテル、ポリプロピレングリコールジグリシジルエーテル、ポリテトラメチレングリコールジグリシジルエーテル等を挙げることができ、モノエポキシ化合物では、アリルグリシジルエーテル、２−エチルヘキシルグリシジルエーテル、フェニルグリシジルエーテル等を挙げることができる。また、グリシジルアミン化合物としては、Ｎ，Ｎ，Ｎ’，Ｎ’，−テトラグリシジル−ｍ−キシリレンジアミン、１，３−ビス（Ｎ，Ｎ−ジグリシジルアミノメチル）シクロヘキサン等を挙げることができる。
【００１９】
またオキサゾリン化合物としては、オキサゾリン基を含有する重合体が好ましい。このような重合体は、付加重合性オキサゾリン基含有モノマー単独もしくは他のモノマーとの重合によって作成できる。付加重合性オキサゾリン基含有モノマーは、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−エチル−２−オキサゾリン等を挙げることができ、これらの１種または２種以上の混合物を使用することができる。これらの中で２−イソプロペニル−２−オキサゾリンが工業的にも入手しやすく好適であり、オキサゾリン基の重合体における含有量が１〜１０ミリモル／ｇとなる割合で共重合することが接着性の点から好ましい。他のモノマーは、付加重合性オキサゾリン基含有モノマーと共重合可能なモノマーであれば制限なく、例えばアルキルアクリレート、アルキルメタクリレート（アルキル基としては、メチル基、エチル基、ｎ−プロピル基、イソプロピル基、ｎ−ブチル基、イソブチル基、ｔ−ブチル基、２−エチルヘキシル基、シクロヘキシル基）等のア（メタ）クリル酸エステル類；アクリル酸、メタクリル酸、イタコン酸、マレイン酸、フマール酸、クロトン酸、スチレンスルホン酸及びその塩（ナトリウム塩、カリウム塩、アンモニウム塩、第三級アミン塩等）等の不飽和カルボン酸類；アクリロニトリル、メタクリロニトリル等の不飽和ニトリル類；アクリルアミド、メタクリルアミド、Ｎ−アルキルアクリルアミド、Ｎ−アルキルメタクリルアミド、Ｎ、Ｎ−ジアルキルアクリルアミド、Ｎ、Ｎ−ジアルキルメタクリレート（アルキル基としては、メチル基、エチル基、ｎ−プロピル基、イソプロピル基、ｎ−ブチル基、イソブチル基、ｔ−ブチル基、２−エチルヘキシル基、シクロヘキシル基等）等の不飽和アミド類；酢酸ビニル、プロピオン酸ビニル等のビニルエステル類；メチルビニルエーテル、エチルビニルエーテル等のビニルエーテル類；エチレン、プロピレン等のα−オレフィン類；塩化ビニル、塩化ビニリデン、フッ化ビニル等の含ハロゲンα、β−不飽和モノマー類；スチレン、α−メチルスチレン等のα、β−不飽和芳香族モノマー等を挙げることができ、これらの１種または２種以上のモノマーを使用することができる。
【００２０】
メラミン化合物としては、メラミンとホルムアルデヒドを縮合して得られるメチロールメラミン誘導体およびこれらに低級アルコールとしてメチルアルコール、エチルアルコール、イソプロピルアルコール等を反応させてエーテル化した化合物及びそれらの混合物が好ましい。メチロールメラミン誘導体としては、例えば、モノメチロールメラミン、ジメチロールメラミン、トリメチロールメラミン、テトラメチロールメラミン、ペンタメチロールメラミン、ヘキサメチロールメラミン等が挙げられる。
【００２１】
イソシアネート化合物としては、例えば、トリレンジイソシアネート、ジフェニルメタン−４，４´−ジイソシアネート、メタキシリレンジイソシアネート、ヘキサメチレン−１，６−ジイソシアネート、トリレンジイソシアネートとヘキサントリオールの付加物、トリレンジイソシアネートとトリメチロールプロパンの付加物、ポリオール変性ジフェニルメタン−４、４´−ジイソシアネート、カルボジイミド変性ジフェニルメタン−４，４´−ジイソシアネート、イソホロンジイソシアネート、１，５−ナフタレンジイソシアネート、３，３´−ビトリレン−４，４´−ジイソシアネート、３，３´−ジメチルジフェニルメタン−４，４´−ジイソシアネート、メタフェニレンジイソシアネート等が挙げられる。
【００２２】
カップリング剤としては、例えば一般式ＹＲＳｉＸ３で示されるシランカップリング剤を挙げることができる。ここで、Ｙはビニル基、エポキシ基、アミノ基、メルカプト基等の如き有機官能基、Ｒはメチレン、エチレン、プロピレン基の如きアルキレン基、Ｘはメトキシ基、エトキシ基等の如き加水分解基またはアルキル基（分子中の少なくとも１つのＸは加水分解基である）である。Ｙ部分がエポキシ基であることが特に好ましい。具体的に好ましいシランカップリング剤としては、γ−グリシドキシプロピルトリメトキシシラン、γ−グリシドキシプロピルメチルジメトキシシラン、γ−グリシドキシプロピルメチルジエトキシシラン等を挙げることができる。他にはジルコニウム、チタン、アルミニウム等の金属を含む有機金属化合物はアルコキシド、キレート、アシレート系に分類されるものが好ましい。具体例を挙げると、ジルコニウムテトラアセチルアセトネート、ジルコニウムアセテート、チタンアセチルアセトネート、トリエタノールアミンチタネート、チタンラクテート等であり、これらに限定されるものではない。
【００２３】
（塗布層の構成）
本発明において、塗布層を構成する成分のうち、帯電防止剤以外の含有割合は、塗布層質量を基準として、ポリエステル樹脂が５０〜９５質量％であり、架橋剤が１〜４０質量％であることが好ましい。かくすることにより、帯電防止性と接着性との向上効果をより高くすることができる。かかる観点から、ポリエステル樹脂の割合は６０〜９０質量％であること、特に８０〜９０質量％であることが好ましく、架橋剤の割合は２〜３０重量％であること、特に４〜１０質量％であることが好ましい。ポリエステル樹脂が多すぎるか、もしくは架橋剤が少なすぎる場合は、塗布層の凝集力が低下し接着性の向上効果が低くなる傾向にある。他方、塗布層中のポリエステル樹脂が少なすぎるか、もしくは架橋剤が多すぎても、塗布層が脆弱になる傾向にあり、接着性の向上効果が低くなる傾向にある。
【００２４】
（ワックス）
本発明における塗布層には、優れた易滑性を得るという観点から、ワックスが含有されていることが好ましく、塗布層の摩擦係数（μｓ）が０．８以下となるようにすることが好ましい。好ましく用いられるワックスとしては、カルナバワックス、キャンデリラワックス、ライスワックス、木ロウ、ホホバ油、パームワックス、ロジン変性ワックス、オウリキュリーワックス、サトウキビワックス、エスパルトワックス、バークワックス等の植物系ワックス、ミツロウ、ラノリン、鯨ロウ、イボタロウ、セラックワックス等の動物系ワックス、モンタンワックス、オゾケライト、セレシンワックス等の鉱物系ワックス、パラフィンワックス、マイクロクリスタリンワックス、ペトロラクタム等の石油系ワックス、フィッシャートロプッシュワックス、ポリエチレンワックス、酸化ポリエチレンワックス、ポリプロピレンワックス、酸化ポリプロピレンワックス等の合成炭化水素系ワックス等が挙げられる。なかでも、ハードコートや粘着剤等に対する易接着性と滑性が良好なことから、カルナバワックス、パラフィンワックス、ポリエチレンワックスがより好ましい。これらは、環境負荷の低減が可能であることおよび取扱い易さから水分散体として用いること好ましい。
【００２５】
これらのワックスの塗布層質量に対する割合は、好ましくは０．５〜２０質量％、より好ましくは１〜１０質量％、特に好ましくは２〜５質量％である。ワックスの割合が０．５質量％未満であると塗布層表面の易滑性が得られないことがある。一方、２０重量％を超えるとポリエステルフィルム基材への密着やハードコート層等に対する易接着性が低下する傾向がある。
【００２６】
（フィラー）
本発明における塗布層には、優れた易滑性を得るという観点から、フィラーが含有されていることが好ましい。好ましく用いられるフィラーとしては、例えば炭酸カルシウム、炭酸マグネシウム、酸化亜鉛、酸化マグネシウム、酸化ケイ素、ケイ酸ソーダ、水酸化アルミニウム、酸化鉄、酸化ジルコニウム、硫酸バリウム、酸化チタン、酸化錫、三酸化アンチモン、カーボンブラック、二硫化モリブデン等の無機微粒子、アクリル系架橋重合体、スチレン系架橋重合体、架橋シリコーン樹脂、フッ素樹脂、ベンゾグアナミン樹脂、フェノール樹脂、ナイロン樹脂等の有機微粒子等を挙げることができる。これらフィラーは大きすぎると塗布層からの抜け落ちが発生するため平均粒径０．４μｍ以下が好ましく、逆に小さすぎるとフィラーによる易滑性が発現しないため０．０１μｍ以上が好ましい。好ましくは０．０２〜０．２μｍ、特に好ましくは０．０４〜０．１２μｍである。
塗布層中におけるフィラーの含有量は、塗布層質量を基準として０．１〜１０質量％が好ましく、１〜５質量％がさらに好ましい。含有量が０．１質量％未満であると易滑性、耐傷性の向上効果が小さくなる傾向にあり、一方１０質量％を超えると塗布層の凝集力が低くなる傾向にある。
【００２７】
＜塗布層の形成方法＞
本発明における上記塗布層構成成分は、塗布層を形成させるために、水溶液、水分散液あるいは乳化液等の水性塗液の形態で使用されるのが好ましい。かかる塗液には、必要に応じて、前記構成成分以外の他の成分、例えば他の樹脂、着色剤、界面活性剤、紫外線吸収剤等を添加することができる。
水性塗液の固形分濃度は、通常２０質量％以下であり、特に１〜１０質量％であることが好ましい。この濃度が１質量％未満であると、ポリエステルフィルムへの塗れ性が不足し、一方、２０重量％を越えると塗液の安定性や塗布層の外観が悪化することがある。
【００２８】
水性塗液のポリエステルフィルムへの塗布は、任意の段階で実施することができるが、ポリエステルフィルムの製造過程で実施するのが好ましく、さらには配向結晶化が完了する前のポリエステルフィルムに塗布するのが好ましい。ここで、配向結晶が完了する前のポリエステルフィルムとは、未延伸フィルム、未延伸フィルムを縦方向または横方向の何れか一方に配向せしめた一軸配向フィルム、さらには縦方向および横方向の二方向に低倍率延伸配向せしめたもの（最終的に縦方向また横方向に再延伸せしめて配向結晶化を完了せしめる前の二軸延伸フィルム）等を含むものである。なかでも、未延伸フィルムまたは一方向に配向せしめた一軸延伸フィルムに、上記の水性塗液を塗布し、そのまま縦延伸および／または横延伸と熱固定とを施すのが好ましい。
【００２９】
水性塗液をフィルムに塗布する際には、塗布性を向上させるための予備処理としてフィルム表面にコロナ表面処理、火炎処理、プラズマ処理等の物理処理を施すか、あるいは塗液に界面活性剤を添加することが好ましい。
塗布方法としては、公知の任意の塗工法が適用できる。例えばロールコート法、グラビアコート法、ロールブラッシュ法、スプレーコート法、エアーナイフコート法、含浸法、カーテンコート法等を単独または組合せて用いることができる。なお、塗膜は、必要に応じ、フィルムの片面のみに形成してもよいし、両面に形成してもよい。
【００３０】
＜塗布層厚み＞
本発明の塗布層の厚みは、乾燥膜厚で好ましくは０．０２〜０．３μｍ、より好ましくは０．０４〜０．１５μｍである。塗布層の厚みが薄過ぎると、接着力が低下する傾向にあり、逆に厚過ぎると、ブロッキングを起こしたり、ヘイズ値が高くなったりする傾向にある。
また、本発明の帯電防止易接着性ポリエステルフィルムを光学用向けに用いる場合、表面ヘイズは、０．８以下が好ましく、さらに０．５以下が好ましい。このような低い表面ヘイズを有することで、ハードコート層を形成しない表面がある場合、その表面の表面ヘイズを低く抑えることができる。
【実施例】
【００３１】
以下、実施例により本発明をさらに説明する。なお、各特性値は以下の方法により測定した。
【００３２】
（１）表面抵抗値
日置電機製超絶縁計（ＳＭ−８２２０）と平板試料用電極（ＳＭ−８３１０）を使用してフィルムの表面抵抗値を測定した。フィルムは前処理として２３℃、５５ＲＨ％にて２４時間の調湿をおこなった。
【００３３】
（２）密着性
ポリエステルフィルムの塗膜形成面に厚さ１０μｍのＵＶ硬化型ハードコート層を形成して碁盤目のクロスカット（１ｍｍ２のマス目を７５個）を施し、その上に２４ｍｍ幅の３１Ｂテープ（日東電工社製）を貼り付け、２ｋｇのローラーで圧着させ、１８０°の剥離角度で急激に剥がした後、剥離面を観察し、下記の基準で評価した。
○：剥離面積が１０％未満              ……良好
△：剥離面積が１０％以上３０％未満    ……不良
×：剥離面積が３０％以上              ……極めて不良
【００３４】
（３）表面ヘイズ値（表面Ｈｚ）
試料フィルム単独およびセダー油を介して２枚重ね合せた積層フィルムのヘイズを、日本電色工業社製のヘイズ測定器（ＮＤＨ−２０００）を使用してＪＩＳ  Ｋ−７１３６に従って測定し、これらの結果から計算により片面の表面ヘイズを求め、下記の基準で評価した。
表面ヘイズ値≦０．４％  （極めて良好）
０．４％＜表面ヘイズ値≦０．８％  （良好）
０．８％＜表面ヘイズ値            （不良）
【００３５】
［実施例１〜３および比較例１〜３］
ポリエチレンテレフタレート（固有粘度０．６５ｄｌ／ｇ、Ｔｇ７９℃）を溶融してダイより押出し、常法により冷却ドラムで冷却して未延伸フィルムとし、次いで縦方向に１２０℃で３．２倍に延伸した後、その両面に表１に記載の塗液を、濃度４％の水性塗布液としてロールコーターで均一に塗布した。次いで、この塗布フィルムを１００℃で乾燥した後、横方向に１２０℃で３．８倍に延伸し、２３０℃で幅方向に３％収縮させ熱固定し、厚さ５０μｍの易接着性フィルムを得た。なお、塗膜の厚さは０．１μｍであった。この評価結果を表１に合わせて示す。
【００３６】
【表１】
2015128855.tif 000002
【００３７】
表中の各塗液成分は、下記のとおりである。
ポリエステル１：酸成分が２，６−ナフタレンジカルボン酸６０モル％／イソフタル酸３６モル％／５−ナトリウムスルホイソフタル酸４モル％、グリコール成分がエチレングリコール９０モル％／ジエチレングリコール１０モル％で構成（Ｔｇ＝８５℃）
ポリエステル２：テレフタル酸９７モル％／イソフタル酸１モル％／５−ナトリウムスルホイソフタル酸２モル％／エチレングリコール９０モル％／ジエチレングリコール１０モル％で構成（Ｔｇ＝７０℃）
帯電防止剤１：ラウリルジフェニルエーテルジスルホン酸ナトリウム（花王ケミカル製  商品名：ペレックスＳＳ−Ｌ）
架橋剤：メチルメタクリレート２５モル％／２−イソプロペニル−２−オキサゾリン３０モル％／ポリエチレンオキシド（ｎ＝１０）メタクリレート１０モル％／アクリルアミド３５モル％で構成。（特開昭６３−３７１６７号公報の製造例１〜３に記載の方法に準じて製造）
フィラー：シリカフィラー（日産化学株式会社製  商品名スノーテックスＯＬ）
ワックス：カルナバワックス（中京油脂株式会社製  商品名セロゾール５２４）
【産業上の利用可能性】
【００３８】
本発明の帯電防止性易接着フィルムは、優れた帯電防止性を有することで埃巻込み等の帯電による不都合を抑制することができ、また、この上に設けられるハードコート層などの各種機能層との接着性も良好なので、特にハードコートフィルムの基材フィルムとして好適に用いることができる。